(57)【要約】【課題】  紡糸速度を高め、かつ、紡糸ドラフトを高めることができるＰＡＮ系重合体溶液を提供する。また、その重合体溶液を用いることにより、生産性を損なうことなく毛羽立ちの少ない高品位な炭素繊維前駆体繊維を製造する方法を提供するとともに、上記の高品位な炭素繊維前駆体繊維を用いた高性能でかつ高品位な炭素繊維を焼成工程でも安定して製造することができる方法を提供する。【解決手段】  ポリアクリロニトリル系重合体が溶媒に溶解してなる溶液であって、本文中に規定する伸長時破断時間が２０秒以上である、炭素繊維前駆体繊維製造用ポリアクリロニトリル系重合体溶液、ならびに、それを用いた炭素繊維前駆体繊維の製造方法、および、炭素繊維の製造方法。【選択図】  なし【特許請求の範囲】
【請求項１】
ポリアクリロニトリル系重合体が溶媒に溶解してなる溶液であって、本文中に規定する伸長時破断時間が２０秒以上である、炭素繊維前駆体繊維製造用ポリアクリロニトリル系重合体溶液。
【請求項２】
前記ポリアクリロニトリル系重合体が、アクリロニトリル１００モル部に対して、複数個のラジカル反応性基を含有する単量体を０．００１〜１モル部共重合してなる、請求項１に記載の炭素繊維前駆体繊維製造用ポリアクリロニトリル系重合体溶液。
【請求項３】
前記重合体溶液は、その重合体濃度が１５〜２５重量％であり、その４５℃の温度における粘度が３００〜１,０００ポイズである、請求項１または２に記載の炭素繊維前駆体繊維製造用ポリアクリロニトリル系重合体溶液。
【請求項４】
請求項１〜３のいずれかに記載の炭素繊維前駆体繊維製造用ポリアクリロニトリル系重合体溶液を乾湿式紡糸する、炭素繊維前駆体繊維の製造方法。
【請求項５】
乾湿式紡糸するに際し、紡糸ドラフトを１２〜１００の範囲とする、請求項４に記載の炭素繊維前駆体繊維の製造方法。
【請求項６】
用いる口金は、その孔径が０．０５〜０．１８ｍｍ以下である、請求項５に記載の炭素繊維前駆体繊維の製造方法。
【請求項７】
用いる凝固浴は、アクリロニトリル系重合体の溶媒と凝固促進成分の混合物であって、かつ臨界濃度の０．７倍以下の溶媒を含む、請求項５または６に記載の炭素繊維前駆体繊維の製造方法。
【請求項８】
請求項４〜７のいずれかに記載の製造方法によって得られた炭素繊維前駆体繊維を、２００〜３００℃の温度の空気中において耐炎化処理した後、３００〜８００℃の温度の不活性雰囲気中において予備炭化処理し、次いで１，０００〜３，０００℃の温度の不活性雰囲気中において炭化処理する、炭素繊維の製造方法。
【請求項９】
請求項８記載の製造方法によって得られた炭素繊維であって、その引張弾性率が２９０ＧＰａ以上であり、本文中に規定する小角Ｘ線散乱強度の０．５〜５°までの積算値ｙが、下記の（１）式の関係を満たす炭素繊維。
ｙ＜−１４，０００Ｌｃ−１７，２５０＋０．６ＹＭ２・・・（１）式
（Ｌｃは広角Ｘ線回折の炭素網面の（００２）面に対する回折の半価幅より求めた結晶サイズ〔ｎｍ〕、ＹＭは炭素繊維の引張弾性率〔ＧＰａ〕）
【発明の詳細な説明】
【技術分野】
【０００１】
本発明は、炭素繊維前駆体繊維製造用ポリアクリロニトリル系重合体溶液ならびに炭素繊維前駆体繊維、炭素繊維、およびそれらの製造方法に関するものである。
【背景技術】
【０００２】
炭素繊維は、他の繊維に比べて高い比強度および比弾性率を有するため、複合材料用補強繊維として、従来からのスポーツや航空・宇宙用途に加え、自動車や土木・建築、圧力容器、風車ブレードなどの一般産業用途にも幅広く展開されつつあり、更なる生産性の向上や生産安定化だけでなく、炭素繊維の高性能化の要請も高い。
【０００３】
炭素繊維の中で、最も広く利用されているポリアクリロニトリル（以下、ＰＡＮと記述する）系炭素繊維は、前駆体となるＰＡＮ系重合体溶液を湿式紡糸、乾式紡糸または乾湿式紡糸して前駆体繊維を得た後、それを２００〜４００℃の酸化性雰囲気下で加熱して耐炎化繊維へ転換し、少なくとも１,０００℃の不活性雰囲気下で加熱して炭素化することによって、工業的に製造されている。
【０００４】
生産性向上は、ＰＡＮ系炭素繊維前駆体繊維（以下、前駆体繊維と記述する）の紡糸、耐炎化あるいは炭素化のいずれの観点からも行われている。なかでも前駆体繊維の生産性向上は次に示す問題から困難であった。すなわち、前駆体繊維を得る際の紡糸においては、ＰＡＮ系重合体溶液特性にともなう限界紡糸ドラフトとその凝固構造にともなう限界延伸倍率によって生産性が制限されており、生産性を向上させるために紡糸速度を高めると延伸性低下が起こり生産が不安定化しやすく、紡糸速度を下げると生産は安定化するものの生産性は低下するため、生産性の向上と安定化の両立が困難であるという問題があった。高性能な炭素繊維を製造するためには、特に、破断の起点となりうる炭素繊維中のボイド量を少なくすること、すなわち緻密性を上げることが重要である。一方の技術として、耐炎化あるいは炭素化処理等の焼成技術や、後処理技術に関する技術が提案されている。例えば、耐炎化を浅くしたり、低速焼成を行うことによりボイド抑制する技術があるが、緻密性は向上するものの結晶サイズが粗大化し圧縮強度が低下するといった問題がある（特許文献５参照）。加圧化で炭化してボイド生成を抑制する技術が提案されているが、緻密性が向上するものの、操作、工程が非常に複雑になり、現実の生産技術として採用が困難で、かつ製造コストが大幅に上昇するため、生産性に乏しいという問題を有している（特許文献６参照）。炭素繊維に気相処理、液相処理、電解処理など種々の後処理を施すことにより繊維表層部のボイドを除去して緻密性を向上させる技術が提案されているが、内部のボイドは残ってしまい緻密性が不充分であるといった問題がある。他方の技術として、前駆体繊維の緻密性を上げる技術についても多く提案されている。例えば、ＰＡＮ系重合体の凝固条件や延伸条件といった紡糸方法を特定化する技術があるが、従来のＰＡＮ系重合体を用いている限り、適正化の範疇を越えない。
単糸内部のボイドへの油剤の侵入を少なくしたアクリル繊維を焼成することにより、高品位な炭素繊維を得る技術が開示されている。これによると、焼成時に発生する膠着数は少なくなっているものの、炭素繊維の緻密性向上効果はみられない（特許文献７参照）。
【０００５】
乾式紡糸法は、紡糸原液を口金孔から高温度の気体雰囲気中に吐出して溶媒を蒸発させて濃縮、固化させる方法であり、引き取り速度は溶媒の蒸発律速となるため、引き取り速度の高速化に伴い長大な紡糸筒が必要になるなどの欠点がある。
【０００６】
湿式紡糸法は、紡糸原液を口金孔から凝固浴に吐出させる方法である。紡糸原液が口金孔から吐出された直後から凝固が進行するため、引き取り速度の高速化に従って実質の紡糸ドラフトが高くなるが、口金面で糸切れが発生するという問題があるために、引き取り速度を高く設定することには限界がある。そこで、凝固浴濃度を臨界濃度近くまで上げ、極めて緩慢な凝固条件を設定して紡糸ドラフトを高める技術が提案されている（特許文献１参照）。しかし、凝固浴の高濃度化に伴い入念な水洗工程が必要となる為、引き取り速度が上げられないというのが実状である。
【０００７】
乾湿式紡糸法は、紡糸原液が一旦空気中（エアーギャップ）に吐出されてから凝固浴中に導かれるので、実質的な紡糸ドラフトはエアーギャップ内にある原液流で吸収され、高速紡糸が可能であることから、これまでいくつかの提案がなされている。例えば、流下式凝固浴を用いて、浴抵抗をできるだけ軽減することにより引き取り速度を向上させる技術が提案されている（特許文献２参照）。しかしながら、この特許文献２に開示された技術では、引き取り速度を大幅に向上できるものの、（１）特殊形状の紡糸口金であるため細繊度が得られないこと、（２）凝固浴の構造が複雑で工業的に実現できる技術でないこと、および（３）流下筒出のスリットと通過する糸束の太さ等の関係で操作や操業性が悪化するなどの問題があった。
【０００８】
紡糸原液の重合体濃度を制御することにより、紡糸原液粘度を下げ、ろ過操作における操作性を良好にし、紡糸ドラフトを向上させる技術が提案されている（特許文献３参照）。しかしながら、この提案によれば、紡糸ドラフトが１０と向上効果が認められるものの、（１）重合体濃度が低いために溶剤使用量が多くなり経済的でなく、そして（２）凝固浴内での凝固速度を低下せしめ、内部にボイドが生じて緻密な構造が得られないという問題がある。また、口金孔径を大きくすることにより流動安定化し紡糸ドラフトを向上させる技術があるが、口金孔径を大きくすると凝固工程の繊維径が大きくなり、繊維表層と繊維中心部で凝固促進成分と溶媒の交換速度差が生じ、繊維中心部での重合体が析出した構造が疎となり、緻密性の高い前駆体繊維を得ることができない。特許文献４の比較例８に示すように口金孔径を小さくすると紡糸ドラフトを上げることができず、凝固前に繊維径を小さくすることが不可能であった。
【０００９】
また一般に、溶融紡糸などの溶融成形において大きい伸長変形下で粘度を高くすることが不安定流動を抑制する点で有効であることが知られている。適用事例は種々あるが、ポリスチレンの主鎖に分岐構造を導入する方法、超高分子量の重合体を少量加える方法、ポリプロピレンにジエンを共重合する方法などが挙げられる。紡糸用重合体として、このような重合体を用いた場合、曳糸性が向上することが知られている。しかしながら、ＰＡＮ系重合体の一般的な紡糸方法である溶液紡糸への適用は、ほとんど行われてこなかったのが実状である。
【００１０】
本発明者らは、従来技術の有する上記問題点に鑑み、高性能な炭素繊維を生産性よく効率的に得ることに関して鋭意検討の結果、本発明に達した。
【特許文献１】特開平２−１４０１２号公報
【特許文献２】特開平２−２８９１２１号公報
【特許文献３】特開２００４−１４９９８３号公報
【特許文献４】特開昭４８−２０１４号公報
【特許文献５】特開昭５９―２１７０９号公報
【特許文献６】特開昭６４―７７６１８号公報
【特許文献７】特開平１１−１０７０３４号公報
【発明の開示】
【発明が解決しようとする課題】
【００１１】
そこで本発明の目的は、紡糸速度を高め、かつ、紡糸ドラフトを高めることができるＰＡＮ系重合体溶液を提供することにある。また、その重合体溶液を用いることにより、生産性を損なうことなく毛羽立ちの少ない高品位な炭素繊維前駆体繊維を製造する方法を提供することにある。また本発明の他の目的は、上記の高品位な炭素繊維前駆体繊維を用いた高性能かつ高品位な炭素繊維を焼成工程でも安定して製造することができる方法を提供することにある。
【課題を解決するための手段】
【００１２】
上記の目的を達成するために、本発明の炭素繊維前駆体繊維製造用ＰＡＮ系重合体溶液は次の構成を有する。すなわち、ＰＡＮ系重合体が溶媒に溶解してなる溶液であって、本文中に規定する伸長時破断時間が２０秒以上である、炭素繊維前駆体繊維製造用ＰＡＮ系重合体溶液である。
また、上記の目的を達成するために、本発明の炭素繊維前駆体繊維の製造方法は次の構成を有する。すなわち、前記の炭素繊維前駆体繊維製造用ＰＡＮ系重合体溶液を乾湿式紡糸する、炭素繊維前駆体繊維の製造方法である。
【００１３】
さらに、上記の目的を達成するために、本発明の炭素繊維の製造方法は次の構成を有する。すなわち、上記の製造方法によって得られた炭素繊維前駆体繊維を、２００〜３００℃の温度の空気中において耐炎化処理した後、３００〜８００℃の温度の不活性雰囲気中において予備炭化処理し、次いで１，０００〜３，０００℃の温度の不活性雰囲気中において炭化処理する、炭素繊維の製造方法である。
【発明の効果】
【００１４】
本発明によれば、紡糸速度を高め、かつ、紡糸ドラフトを高めることができるＰＡＮ系重合体溶液を用いることにより、生産性を損なうことなく毛羽立ちの少ない高品位な炭素繊維前駆体繊維を製造できる。そのような高品位な炭素繊維前駆体繊維を用いているので、高性能かつ高品位な炭素繊維を焼成工程でも安定して製造することができる。
【発明を実施するための最良の形態】
【００１５】
以下、本発明を詳細に説明する。
【００１６】
本発明のＰＡＮ系重合体溶液は、ＰＡＮ系重合体が溶媒に溶解してなる溶液であって、伸長時破断時間が２０秒以上、好ましくは５０秒以上、より好ましくは１００秒以上である。伸長時破断時間の上限は特に制限はないが、６００秒もあれば十分なことが多い。
【００１７】
本発明において、伸長時破断時間とは次のようにして測定される値を言う。すなわち、温度３５℃に保温されたＰＡＮ系重合体溶液０．１ｍｌを同軸且つ垂直に配置された一対の直径４ｍｍの円形プレート間（ギャップ２ｍｍ）に封入し、上方のプレートを３１．５ｍ／分の速度で１８ｍｍ垂直に引き上げそのまま保持した時、プレート引き上げ終了直後からフィラメントの破断までの時間である。かかる伸長時破断時間は、具体的には、サーモハーケ社製の伸長粘度計ＣａＢＥＲ１を用いて測定することができる。前記伸長粘度計は、サンプルを同軸且つ垂直に配置された一対の円形プレート間に封入し、上方のプレートを引き上げ、そのまま保持し、サンプルのフィラメント径の時間変化をレーザーマイクロメーターにて測定する。サンプルのフィラメント径は時間に伴い減少し、ついには破断に至るが、フィラメント径の変化が急激でなく、漸減する傾向にあり、破断するまでに時間がかかるほど、曳糸性が高いことになる。このように高い曳糸性を持つ重合体溶液を用いることで、生産性の向上と安定化の両立を図りつつ、毛羽立ちの少ない高品位な前駆体繊維を製造することができるのである。
【００１８】
本発明において、かかる伸長時破断時間であれば、重合体溶液の組成に特に制限はないが、その制御には、重合体分子量分布、分岐構造、絡み合い量、架橋構造の制御などの方法を採用することができる。そのメカニズムは、必ずしも明確になった訳ではないが、次のように考えている。口金孔直後での伸長変形の間、構造が緩和する時間を長くすることで絡み合いや架橋点などの拘束点間の分子鎖が緊張し、伸長粘度の急激な増大がおこる。従来の重合体溶液を用いた場合は、重合体溶液の細化に伴い流動不安定となりやすいが、本発明の重合体溶液では流動安定化する。そのため、口金からの吐出においても、また、かかる伸長時破断においても破断しにくいものと考えている。分子鎖の拘束された、いわゆるゲルの形成には、物理的な架橋と化学的な架橋があるが、かかる架橋は、架橋度の制御の容易性から化学的な架橋が好ましい。また、重合と同時に架橋をさせる方法と高分子鎖をあとから熱、光や放射線で架橋させる方法があるが、後者は均一な架橋構造を得ることが困難であることが多いため、前者が好ましい。
【００１９】
上記したＰＡＮ系重合体は、具体的に、複数個のラジカル反応性基を含有する単量体（以下、多官能性単量体と称す）を共重合成分としてアクリロニトリル（以下、ＡＮと略称する）に共重合して得ることができる。多官能性単量体における官能基の数は２個以上であるが、６個もあれば十分であることが多く、２個であることが最も好ましい。かかる官能基は、ラジカル重合で発生したラジカルによりＡＮと反応する官能基（本発明では、ラジカル反応性基と記述する）であることが好ましく、炭素−炭素二（三）重結合を有することが好ましい。かかる二（三）重結合は、その結合の炭素原子のうち最初の炭素原子の位置が分子の最短のところから数えて炭素原子３個以内であるものがより好ましい。例えば、ビニル基、イソプロペニル基および１−プロペニル基などが挙げられる。ここで、アリル基、アクリル基、アクリロイル基およびγ−アクリロキシプロピル基などはビニル基を含むため、本発明ではビニル基の中に含まれる。また、メタクリル基、メタクリロイル基およびγ−メタクリロキシプロピル基などはイソプロペニル基を含むため、本発明ではイソプロペニル基に含まれる。ＡＮとの均一共重合の観点から、特に、（メタ）アクリロイル基が好ましい。
【００２０】
かかるラジカル反応性基をつなぐ原子団は、炭素数２〜２０の直鎖あるいは分岐アルキル基、シクロアルキル基、アリール基などが好ましく、またそれらの結合の間にエステル結合、アミド結合、ウレタン結合、ウレア結合、グアニジン結合を含んでも構わない。分岐構造を含む場合は、その末端基は特に限定しない。
【００２１】
本発明で用いられる多官能性単量体としては、(メタ)アクリロイル基−C1-10直鎖あるいは分岐アルキル基−X−直鎖あるいは分岐C1-10アルキル基−(メタ)アクリロイル基で示す化合物（アルキル基は一部水酸基で置換されていても構わなく、Xはシクロアルキル基、エステル基、エステル基−C1-6直鎖あるいは分岐アルキル基−エステル基のいずれかもしくは省略可）が好ましい。特に、(メタ)アクリロイル基−C2-20直鎖あるいは分岐アルキル基− (メタ)アクリロイル基で示す化合物が好ましい。
【００２２】
本発明で用いられる多官能性単量体としては、具体的な化合物として、エチレングリコールジメタクリレート、１，３−ブチレンジオールジアクリレート、ネオペンチルグリコールジアクリレート、１，６−ヘキサンジオールジアクリレートなどを挙げることができる。
【００２３】
また、多官能性単量体において、ラジカル反応性基をつなぐ原子団としては、上述した原子団以外にも、イオン結合を含んでも構わない。すなわち、カルボン酸に代表されるイオン性末端基の複数個が、対イオンとなる多価の金属によりイオン結合されているものも本発明では共重合成分として好適に用いられる。例えば、２つのカルボン酸含有モノビニル単量体が、ＭｇやＣａなどのアルカリ土類金属などのイオンによりイオン結合し、あたかも二官能性単量体として振る舞っているものが挙げられる。かかるカルボン酸含有モノビニル単量体としては、具体的な化合物として、アクリル酸、メタクリル酸、カルボキシエチルアクリレートなどを挙げることができる。
【００２４】
複数のラジカル反応性基をつなぐ原子団としてイオン結合を含むような単量体を共重合した構造のＰＡＮ系重合体は、ＡＮと、イオン性末端基を含有した単官能性単量体とを重合した後、そのイオン性末端基をアルカリ土類金属などのイオンによりイオン結合させることにより得ることもできるが、そのようにして得たＰＡＮ系重合体は、不均一な架橋構造となりやすく、また、金属イオンが有効に働かず、多量の金属イオンが必要となることが多いため、イオン性末端基を含有した単官能性単量体と金属イオンとを混合したものを、多官能性単量体として、ＡＮと重合して得ることが重要である。ただし、金属イオンは、炭素繊維の力学的特性を低下させることが多いため、その添加量は、架橋必要最低限であることが好ましく、できれば、金属イオンを骨格に含まない多官能性単量体を用いることが好ましい。
【００２５】
かかる多官能性単量体の共重合量は、重合体の分子量によって適正値が変わるため一概には言えないが、ＡＮ１００モル部に対して、０．００１〜１モル部、好ましくは、０．０１〜０．３モル部、より好ましくは、０．０５〜０．１モル部とするのが良い。重要なことは、多官能性単量体を含まない重合体の重量平均分子量当たりの共重合比率が、０．２５×１０−９〜４０×１０−９モル／ｇ、好ましくは１×１０−９〜１０×１０−９モル／ｇとすることである。かかる共重合比率が０．２５×１０−９モル／ｇ未満では、弾性が不足することが多く、４０×１０−９モル／ｇを超えると弾性が強すぎることが多く、いずれの場合でも上述の伸長時破断時間が２０秒未満となることが多い。かかる共重合比率は、以下の式で求める。
共重合比率（モル／ｇ）＝（多官能性単量体の共重合量（モル部）／１００）／多官能性単量体を含まない以外は同じ条件で作製した重合体の重量平均分子量（ｇ／モル）
本発明で好適に用いられるＰＡＮ系重合体の組成としては、共重合成分として、上述した多官能性単量体の他に、ＡＮと共重合可能な他の単量体をＡＮ１００モル部あたり５モル部以下なら共重合させてもよいが、他の共重合成分量が多くなるほど共重合部分での熱分解による分子断裂が顕著となり、得られる炭素繊維の引張強度が低下する。
【００２６】
ＡＮと共重合可能な他の単量体としては、例えば、アクリル酸、メタクリル酸、イタコン酸およびそれらアルカリ金属塩、アンモニウム塩および低級アルキルエステル類、アクリルアミドおよびその誘導体、アリルスルホン酸、メタリルスルホン酸およびそれらの塩類またはアルキルエステル類などを用いることができる。
【００２７】
本発明において、ＰＡＮ系重合体を製造するための重合方法としては、溶液重合法、懸濁重合法および乳化重合法などから選択することができるが、ＡＮや共重合成分を均一に重合する目的からは、溶液重合法を用いることが好ましい。溶液重合法を用いて重合する場合、溶媒としては、例えば、ジメチルスルホキシド、ジメチルホルムアミドおよびジメチルアセトアミドなどＰＡＮが可溶な溶媒が好適に用いられる。中でも、ＰＡＮの溶解性の観点から、ジメチルスルホキシドを用いることが好ましい。
【００２８】
次に、本発明で用いられるＰＡＮ系重合体溶液について説明する。ＰＡＮ系重合体溶液の重合体濃度は、１５〜２５重量％の範囲であることが好ましく、より好ましくは１７〜２３重量％で、最も好ましくは１９〜２１重量％である。重合体濃度が１５重量％以下であると溶剤使用量が多くなり経済的でないし、凝固浴内での凝固速度を低下させ、内部にボイドが生じて緻密な構造が得られないことがある。一方、重合体濃度が３０重量％を超えると粘度が上昇し、紡糸が困難となる傾向を示す。紡糸溶液の重合体濃度は、使用する溶媒量により調製することができる。
【００２９】
本発明において重合体濃度とは、ＰＡＮ系重合体の溶液中に含まれるＰＡＮ系重合体の重量％である。具体的には、ＰＡＮ系重合体の溶液を計量した後、ＰＡＮ系重合体を溶解せずかつＰＡＮ系重合体溶液に用いる溶媒と相溶性のあるものに、計量したＰＡＮ系重合体溶液を脱溶媒させた後、ＰＡＮ系重合体を計量する。重合体濃度は、脱溶媒後のＰＡＮ系重合体の重量を、脱溶媒する前のＰＡＮ系重合体の溶液の重量で割ることにより算出する。
【００３０】
また、４５℃におけるＰＡＮ系重合体溶液の粘度は、１５０〜２,０００ポイズの範囲であることが好ましく、より好ましくは２００〜１,５００ポイズで、さらに好ましくは３００〜１,０００ポイズで、最も好ましくは４００〜８００ポイズである。溶液粘度が１５０ポイズ未満では、紡糸糸条の賦形性が低下するため、口金から出た糸条を引き取る速度、すなわち可紡性が低下する傾向を示す。また、溶液粘度は２,０００ポイズを超えるとゲル化し易くなり、安定した紡糸が困難になる傾向を示す。また、溶液粘度が１，０００ポイズを越えると、高圧で口金から吐出する必要があり、わずかな吐出量で高圧による紡糸口金の変形や紡糸装置の耐久性が低下しやすく、安定した操業ができないことがある。紡糸溶液の粘度は、重合開始剤や連鎖移動剤の量などにより制御することができる。
【００３１】
本発明において４５℃の温度におけるＰＡＮ系重合体溶液の粘度は、Ｂ型粘度計により測定することができる。具体的には、ビーカーに入れたＰＡＮ系重合体溶液を、４５℃の温度に温度調節された温水浴に浸して調温した後、Ｂ型粘度計として、例えば、（株）東京計器製Ｂ８Ｌ型粘度計を用い、ローターＮｏ.４を使用し、ＰＡＮ系重合体溶液の粘度が０〜１，０００ポイズの範囲はローター回転数６ｒ．ｐ．ｍ．で測定し、またその紡糸溶液の粘度が１,０００〜１０,０００ポイズの範囲はローター回転数０．６ｒ．ｐ．ｍ．で測定する。
【００３２】
次に、本発明の炭素繊維前駆体繊維の製造方法について説明する。
【００３３】
ＰＡＮ系重合体溶液を紡糸する前に、高強度な炭素繊維を得る観点から、その溶液を、例えば、目開き１μｍ以下のフィルターに通し、重合体原料および各工程において混入した不純物を除去することが好ましい。
【００３４】
本発明では、前記したＰＡＮ系重合体溶液を、紡糸原液として、乾湿式紡糸法により紡糸することにより、炭素繊維前駆体繊維を製造することができる。乾湿式紡糸法は、紡糸原液を口金から一旦空気中に吐出した後、凝固浴中に導入して凝固させる紡糸方法である。
【００３５】
ＰＡＮ系重合体溶液の紡糸ドラフトは１２〜１００の範囲であることが好ましく、紡糸ドラフトはより好ましくは１３〜５０の範囲であり、さらに好ましくは１３〜３５の範囲である。ここで紡糸ドラフトとは、紡糸糸条（フィラメント）が口金を離れて最初に接触する駆動源を持ったローラーの表面速度（凝固糸の巻き取り速度）を、口金孔内のＰＡＮ系重合体溶液の線速度（吐出線速度）で割った値をいう。この吐出線速度とは、単位時間当たりに吐出される重合体溶液の体積を口金孔面積で割った値をいう。したがって、吐出線速度は、溶液吐出量と口金孔径の関係で決まる。ＰＡＮ系重合体溶液は、口金孔を出て凝固溶液に接して次第に凝固してフィラメントとなる。このとき第一ローラーによりフィラメントは引張られているが、フィラメントよりも未凝固紡糸溶液の方が伸び易いので、紡糸ドラフトとは、紡糸溶液が固化するまでに引き伸ばされる倍率を示すことになる。すなわち、紡糸ドラフトは次式で表されるものである。
紡糸ドラフト＝（凝固糸の巻き取り速度）/（吐出線速度）
上記の紡糸ドラフトを高めることは、生産性を向上させるだけでなく、前駆体繊維の緻密性向上への寄与も大きい。紡糸ドラフトを高める程、前記したようにエアーギャップで延伸されるため、凝固浴に進入する前に細化して繊維表層と繊維中心部の物理的距離が短くなり、効率よく凝固促進成分と溶媒の交換が行うことが出来る。また、繊維の細径化への寄与も大きい。紡糸ドラフトが１２を超えない場合、ＰＡＮ系繊維の単繊維繊度を１．５デシテックス（以下、ｄｔｅｘと表記）以下にするためには乾熱延伸工程もしくは蒸気延伸工程が必要となり、本発明の効果である高品位なＰＡＮ系繊維を得ることが困難である。したがって生産性・緻密性向上の観点から紡糸ドラフトは高ければ高いほど好ましいが、口金面で糸切れが発生することが多くなるため、現実的には１００以下である。吐出線速度は、０．１〜３０ｍ/分であることが好ましい。吐出線速度が０．１ｍ/分を下回ると、生産性が落ちる。一方、吐出線速度が３０ｍ/分を超えると、凝固浴の液面揺れが顕著になり、得られる繊度にムラが生じやすい。
【００３６】
乾湿式紡糸で用いる口金は、その孔径が０．０５ｍｍ〜０．３ｍｍであることが好ましく、より好ましくは０．０５〜０．１８ｍｍで、最も好ましくは０．１〜０．１５ｍｍである。口金孔径が０．０５ｍｍより小さい場合、紡糸原液を高圧で口金から吐出する必要があり、紡糸装置の耐久性が低下し、更にノズルからの紡出が困難となる。一方、口金孔径が０．３ｍｍを超えると１．５ｄｔｅｘ以下の単繊維繊度の繊維を得ることが困難であり、口金孔径が０．１８ｍｍを越えると、凝固工程の繊維径が大きくなり、繊維表層と繊維中心部で凝固促進成分と溶媒の交換速度差が生じて、繊維中心部での重合体が析出した構造が疎となり、緻密性の高い炭素繊維前駆体繊維を得ることが困難となる。
【００３７】
本発明において、凝固浴には、ＰＡＮ系重合体溶液で溶媒として用いたジメチルスルホキシド、ジメチルホルムアミド、ジメチルアセトアミドなどのアクリロニトリル系重合体の溶媒と、いわゆる凝固促進成分の混合物を用いることが好ましい。凝固促進成分としては、前記のＰＡＮ系重合体を溶解せず、かつＰＡＮ系重合体溶液に用いた溶媒と相溶性があるものが好ましく、具体的には、水を使用することが好ましい。乾湿式紡糸で用いる凝固浴は、凝固糸（単繊維）が真円状でかつ繊維側面が平滑となる範囲で有機溶剤の濃度を高くし、温度を低く設定することが好ましい。例えば、溶剤にジメチルスルホキシドを用いた場合は、ジメチルスルホキシド水溶液の濃度を５〜８０重量％とし、凝固浴温度を−１０〜６０℃とすることが好ましい。
【００３８】
凝固浴として、より好ましくは臨界濃度の０．７倍以下、好ましくは０．２倍以上０．６倍以下の溶媒を含むのが良い。本発明でいう臨界濃度とは、溶液紡糸における可紡性が極小値となる濃度をいい、以下の測定法で定義する。すなわち、次に示す重合体溶液を湿式紡糸し、溶媒と凝固促進成分の割合を変化させて、限界紡糸ドラフトが最低となる濃度のことである。
【００３９】
重合体組成   ：ＡＮ１００モル%
極限粘度     ：１．８
重合体濃度   ：２０重量％
一般に、溶液紡糸では、凝固浴中の凝固促進成分の割合を減らし、溶媒量を増やしていくと、臨界濃度で可紡性は極小値となり、重合体が凝集できる限界濃度まで溶媒を増やすと可紡性は極めて高まり、その濃度を超えると繊維を形成しなくなる。しかしながら、上述のとおり、凝固浴中の溶媒濃度を上げると入念な水洗工程が必要となるため、溶媒濃度は低いことが好ましい。臨界濃度は従来から十分に検討されており、溶媒／凝固促進成分がジメチルホルムアミド／水のときは７６重量％であり、ジメチルアセトアミド／水のときは７９重量％であり、ジメチルスルホキシド／水のときは７０重量％である。そのため、ジメチルスルホキシド／水のときに好ましい凝固浴中のジメチルスルホキシド濃度は４９重量％以下であり、より好ましくは１４重量以上４２重量％以下となる。
【００４０】
ＰＡＮ系重合体溶液を凝固浴中に導入して凝固させ糸条を形成した後、水洗工程、浴中延伸工程、油剤付与工程および乾燥工程を経て、前駆体繊維が得られる。また、上記の工程に乾熱延伸工程や蒸気延伸工程を加えてもよい。凝固後の糸条は、水洗工程を省略して直接浴中延伸を行っても良いし、溶媒を水洗工程により除去した後に浴中延伸を行っても良い。浴中延伸は、通常、３０〜９８℃の温度に温調された単一または複数の延伸浴中で行うことが好ましい。そのときの延伸倍率は、１〜５倍であることが好ましく、より好ましくは１〜３倍である。
【００４１】
浴中延伸工程の後、単繊維同士の接着を防止する目的から、延伸された糸条にシリコーン等からなる油剤を付与することが好ましい。シリコーン油剤は、耐熱性の高いアミノ変性シリコーン等の変性されたシリコーンを含有するものを用いることが好ましい。
【００４２】
乾燥工程は、公知の方法を利用することができる。例えば、乾燥温度が７０〜２００℃で乾燥時間が１０秒から２００秒の乾燥条件が好ましい結果を与える。生産性の向上や結晶配向度の向上として乾燥工程後に延伸してもよいが、毛羽立ちによる品位の低下を招くおそれがある。
【００４３】
このようにして得られた前駆体繊維の単繊維繊度は、０．２〜１．５ｄｔｅｘであることが好ましく、より好ましくは０．２〜１．０ｄｔｅｘであり、さらに好ましくは０．３〜０．７ｄｔｅｘである。単繊維繊度が小さすぎると、可紡性の低下、ローラーやガイドとの接触による糸切れ発生などにより、製糸工程および炭素繊維の焼成工程のプロセス安定性が低下することがある。一方、単繊維繊度が大きすぎると、耐炎化後の各単繊維における内外構造差が大きくなり、続く炭化工程でのプロセス性低下や、得られる炭素繊維の引張強度および引張弾性率が低下することがある。本発明における単繊維繊度（ｄｔｅｘ）とは、単繊維１０,０００ｍあたりの重量（ｇ）である。
【００４４】
本発明の前駆体繊維の結晶配向度は、８５％以上であることが好ましく、より好ましくは９０％以上である。結晶配向度が８５％を下回ると、得られる前駆体繊維の強度が低くなることがある。
【００４５】
得られる前駆体繊維は、通常、連続繊維（フィラメント）の形状である。また、その１糸条（マルチフィラメント）当たりのフィラメント数は、好ましくは１，０００〜３，０００，０００本であり、より好ましくは１２，０００〜３，０００，０００本であり、さらに好ましくは２４，０００〜２，５００，０００本であり、最も好ましくは２４，０００〜２，０００，０００本である。１糸条あたりのフィラメント数は、生産性の向上の目的からは多い方が好ましいが、あまりに多すぎると、束内部まで均一に耐炎化処理できないことがある。
【００４６】
次に、本発明の炭素繊維の製造方法について説明する。
【００４７】
前記した方法により製造された前駆体繊維を、２００〜３００℃の温度の酸化性雰囲気中において、好ましくは緊張あるいは延伸条件下、より好ましくは延伸比０．８〜２．５で延伸しながら、耐炎化処理した後、３００〜８００℃の温度の不活性雰囲気中において、好ましくは延伸比０．９〜１．５で延伸しながら予備炭化処理し、１，０００〜２，０００℃の最高温度の不活性雰囲気中において、好ましくは延伸比０．９〜１．１で延伸しながら、炭化処理して炭素繊維を製造する。耐炎化処理における酸化性雰囲気としては、空気が好ましく採用される。この耐炎化工程で得られる耐炎化繊維の密度は、好ましくは１．３〜１．４ｇ／ｃｍ３になるようにするのがよい。すなわち、耐炎化が不十分で耐炎化繊維の密度が１．３ｇ／ｃｍ３に満たない場合には、炭化する際に単糸間接着を発生しやすくなり、また、分解ガスの発生量が多くなり緻密性が低下しやすくなるため、高性能な炭素繊維が得にくく、結晶サイズＬｃが粗大化する傾向にあり圧縮強度が向上しない。一方、過度に耐炎化を進めるとポリマー主鎖の切断が起こり、最終的に得られる炭素繊維の引張強度が低下する問題があるため、耐炎化密度は１．４ｇ／ｃｍ３を超えないことが好ましい。
【００４８】
本発明において、予備炭化処理や炭化処理は不活性雰囲気中で行うが、不活性雰囲気に用いられるガスとしては、窒素、アルゴンおよびキセノンなどを例示することができ、経済的な観点からは窒素が好ましく用いられる。予備炭化処理では、その温度範囲における昇温速度を５００℃／分以下に設定することが好ましい。また、炭化処理における最高温度は、所望する炭素繊維の力学物性に応じて適宜設定することができるが、一般に炭化処理の最高温度が高いほど、得られる炭素繊維の引張弾性率が高くなるものの、引張強度は１，５００℃付近で極大となるため、引張強度と引張弾性率の両方を高めるという目的からは、炭化処理の最高温度は１，２００〜１，７００℃、好ましくは１，３００〜１，６００℃とするのが良い。一方、炭化処理の最高温度が１，５００℃を越えると、窒素原子の消失に伴い発生するボイド量が増加するため、緻密な炭素繊維を得る観点からは１，５００℃以下にするのが良い。
【００４９】
得られた炭素繊維はその表面改質のため、電解処理することができる。電解処理に用いられる電解液には、硫酸、硝酸および塩酸等の酸性溶液や、水酸化ナトリウム、水酸化カリウム、テトラエチルアンモニウムヒドロキシド、炭酸アンモニウムおよび重炭酸アンモニウムのようなアルカリまたはそれらの塩を水溶液として使用することができる。ここで、電解処理に要する電気量は、適用する炭素繊維の炭化度に応じて適宜選択することができる。
【００５０】
電解処理により、得られる複合材料において炭素繊維マトリックスとの接着性が適正化することができ、接着が強すぎることによる複合材料のブリトルな破壊や、繊維方向の引張強度が低下する問題や、繊維方向における引張強度は高いものの、樹脂との接着性に劣り、非繊維方向における強度特性が発現しないという問題が解消され、得られる複合材料において、繊維方向と非繊維方向の両方向にバランスのとれた強度特性が発現されるようになる。
【００５１】
電解処理の後、炭素繊維に集束性を付与するため、サイジング処理を施すこともできる。サイジング剤には、使用する樹脂の種類に応じて、マトリックス樹脂等との相溶性の良いサイジング剤を適宜選択することができる。
【００５２】
このようにして、引張弾性率が２９０ＧＰａ以上であり、小角Ｘ線散乱の０．５〜５°までの積算強度（以下、小角Ｘ線散乱強度積算値という）ｙが、下記の（１）式の関係を満たす炭素繊維を好適に得ることができる。
ｙ＜−１４，０００Ｌｃ−１７，２５０＋０．６ＹＭ２・・・（１）式
（Ｌｃは広角Ｘ線回折の炭素網面の（００２）面に対する回折の半価幅より求めた結晶サイズ〔ｎｍ〕、ＹＭは炭素繊維の引張弾性率〔ＧＰａ〕）
引張弾性率が２９５ＧＰａのときの結晶サイズＬｃと、小角Ｘ線散乱強度積算値ｙの関係をグラフに表すと図１のようになる。（１）式は、グラフ中の直線より下の領域を示している。
【００５３】
この小角Ｘ線散乱強度積算値ｙは、炭素繊維中のボイド量を評価する指標であり、その値が小さいほどボイド量が少なく緻密な炭素繊維であるといえる。ボイドが増加すると欠陥となって強度が低下することがあるため、ボイドが少ないことが好ましい。
【００５４】
本発明で得られる炭素繊維は、同一結晶サイズＬｃで比較した場合、かかる小角Ｘ線散乱強度積算値ｙが従来の炭素繊維では達成できなかったものとなり、ボイドが少なく、緻密性の高い炭素繊維となっている。
【００５５】
ボイド径の大きさが近い試料の間で比較する場合は、散乱強度のパターンが比較的良く似ているため任意の散乱角の散乱強度で、ボイド量の大小関係を一義的に決められるが、ボイド径の大きさやその大きさの分布が異なる場合は、他の試料と比較して、ある散乱角の散乱強度は強いが、別の散乱角の散乱強度は弱いといったことが起こり、一義的に大小関係を決めることはできなくなる。そこで、小角Ｘ線散乱積算値ｙを評価指標として用いる。小角Ｘ線散乱強度は、散乱角２θ＝０．５°よりも低角側ではＸ線ビームの広がりや装置スリットの影響を受けやすく測定が困難な場合があり、そのために誤差が含まれる可能性がある。一般にボイド径が大きい程、散乱が低角側に現れることが知られているが、積算下限を０．５°にすることによる数え落としは、実際の炭素繊維のボイド分布を考慮すると数％であり、測定誤差も考えると数え落としの影響は少ない。一方、積分範囲の上限は、小角Ｘ線散乱法で一般に言われているボイド径評価の下限は約１ｎｍであり、炭素繊維のボイド分布を考慮すると積算上限は散乱角２θ＝５°にするのが良い。
【００５６】
小角Ｘ線散乱強度の絶対値レベルは同一評価装置での再現性は高いが、装置間で差違が生じやすいので、装置間差を補正するために標準サンプルとして東レ（株）製“トレカ（登録商標）”Ｔ３００―６Ｋを用い、Ｔ３００―６Ｋでのステップ間隔が０．０１°ごとの０．５°〜５°の散乱強度の総和である小角Ｘ線散乱強度積算値ｙが１０,０００ｃｐｓとなるように、得られた小角Ｘ線散乱強度を比例計算により補正して求める。結晶サイズＬｃは黒鉛化度を示す一つの指標であり、引張弾性率と相関が高いものである。また、繊維軸方向の結晶サイズＬａと相関が高いことから圧縮強度の指標として用いられている。すなわち、圧縮変形を受けた際に大きい結晶ほど座屈破壊しやすいためだと考えられている。本発明では、口金孔径が小さくても従来より紡糸ドラフトを高く設定して前駆体繊維を製造するため、引張弾性率および結晶サイズＬｃが高い割には、小角Ｘ線散乱強度積算値ｙを低く押さえることができ、前記（１）式を満たすことができる。（１）式を満たす限り引張弾性率は高いことが好ましく、２９０〜４５０ＧＰａ、好ましくは３２０〜４００ＧＰａ、より好ましくは３４５〜３７０ＧＰａであるのが良い。
【００５７】
本発明により得られる炭素繊維は、プリプレグとしてオートクレーブ成形、織物などのプリフォームとしてレジントランスファーモールディングで成形、およびフィラメントワインディングで成形するなど種々の成形法により、航空機部材、圧力容器部材、自動車部材、釣り竿およびゴルフシャフトなどのスポーツ部材として、好適に用いることができる。
【実施例】
【００５８】
以下、実施例により本発明をさらに具体的に説明する。本実施例で用いた測定方法を次に説明する。
【００５９】
＜伸長時破断時間＞
溶液温度３５℃に保温されたＰＡＮ系重合体溶液０．１ｍｌを同軸且つ垂直に配置された一対の直径４ｍｍの円形プレート間（ギャップ２ｍｍ）に封入し、上方のプレートを３１．５ｍ／分の速度で１８ｍｍ垂直に引き上げそのまま保持した時、プレート引き上げ終了直後からフィラメントの破断までの時間を測定する。
【００６０】
なお、本実施例では、サーモハーケ社製の伸長粘度計ＣａＢＥＲ１を用いた。
【００６１】
＜重量平均分子量Ｍｗ当たりの共重合比率＞
多官能性単量体を含まない以外は測定しようとする重合体と同じ条件で重合体を作製し、その重合体を用いる。その濃度が０．１重量％となるように、ジメチルホルムアミド（０．０１Ｎ−塩化リチウム添加）に溶解し、検体溶液を得る。得られた検体溶液について、ゲル・パーミエーション・クロマトグラフィー（以下、単にＧＰＣという）装置を用いて、次の条件で測定したＧＰＣ曲線より、分子量分布曲線を求め、Ｍｗを算出する。
【００６２】
カラム   ：極性有機溶媒系ＧＰＣ用カラム
流速     ：１ml/分
温度     ：４０℃
試料濾過 ：メンブレンフィルター（０．５μｍカット）
注入量   ：０．１ml
検出器   ：示差屈折率検出器
なお、Ｍｗは、分子量が異なる分子量既知の単分散ポリスチレンを少なくとも３種類用いて、溶出時間―分子量の検量線を作成し、該検量線上において、該当する溶出時間に対応する分子量を読み取ることにより求める。
なお、本実施例では、ＧＰＣ装置として（株）島津製作所製ＣＬＡＳＳ−ＬＣ１０を、カラムとして東ソー（株）製ＴＳＫ−ＧＥＬ−α―Ｍ（×２）を、ジメチルホルムアミドおよび塩化リチウムとして和光純薬工業（株）製を、メンブレンフィルターとしてミリポアコーポレーション製０．５μ−ＦＨＬＰ ＦＩＬＴＥＲを、示差屈折率検出器として（株）島津製作所製ＲＩＤ−１０ＡＶを、検量線作成用の単分散ポリスチレンとして、分子量１８４０００、４２７０００、７９１０００、１３０００００のものを、それぞれ用いた。ここで得られた多官能性単量体を含まない以外は同じ条件で作製した重合体の重量平均分子量と多官能性単量体の共重合量から以下の式で求める。共重合量は、共重合されているかに関わらず使用した量を用いる。共重合比率（モル／ｇ）＝（多官能性単量体の共重合量（モル部）／１００）／多官能性単量体を含まない以外は同じ条件で作製した重合体の重量平均分子量（ｇ／モル）
＜重合体溶液の重合体濃度＞  あらかじめ計量したＰＡＮ系重合体溶液を水中に細く垂らすことにより、直径１ｍｍ以下の線状組織を得る。その後、９０℃の温度の熱水中で２時間脱溶媒して、１２０℃の温度で２時間乾燥させた後、線状組織を計量した。次式を用いて、紡糸溶液の重合体濃度（重量％）を求めた。
重合体濃度＝（乾燥後の線状組織重量）／（脱溶媒前の重合体溶液重量）×１００  ＜重合体溶液の粘度＞
Ｂ型粘度計として（株）東京計器製Ｂ８Ｌ型粘度計を用い、ローターＮｏ.４を使用し、ＰＡＮ系重合体溶液粘度が０〜１，０００ポイズの範囲は、ローター回転数６ｒ．ｐ．ｍ．で、また粘度が１,０００〜１０,０００ポイズの範囲は、ローター回転数０．６ｒ．ｐ．ｍ．で、いずれも４５℃の温度におけるＰＡＮ系重合体溶液の粘度を測定した。
【００６３】
＜前駆体繊維の品位等級の基準＞
検査項目は、６０００フィラメントの繊維束を１ｍ／分の速度で走行させながら毛玉・毛羽の個数を数え、五段階評価した。評価基準は、下記のとおりである。
・等級１：繊維３００ｍ中、１個以内
・等級２：繊維３００ｍ中、２〜５個
・等級３：繊維３００ｍ中、６〜１０個
・等級４：繊維３００ｍ中、１１〜１５個
・等級５：繊維３００ｍ中、１６個以上。
【００６４】
＜炭素繊維の品位等級の基準＞
検査項目は、焼成後、表面処理・サイジング処理前に２４０００フィラメントの繊維束を１ｍ／分の速度で走行させながら毛玉・毛羽の個数を数え、五段階評価した。評価基準は、下記のとおりである。
・等級１：繊維３０ｍ中、１個以内
・等級２：繊維３０ｍ中、２〜５個
・等級３：繊維３０ｍ中、６〜１０個
・等級４：繊維３０ｍ中、１１〜１５個
・等級５：繊維３０ｍ中、１６個以上。
【００６５】
＜炭素繊維の散乱角２θ＝１°における小角Ｘ線散乱強度および小角Ｘ線散乱強度積算値ｙ＞
繊維束を４０ｍｍ長に切断し、４０ｍｇを精秤採取する。試料繊維軸が正確に平行になるように、揃えた後、試料調整用治具を用いて幅２ｍｍの厚さが均一な試料繊維束に整える。薄いコロジオンを含浸させて形態がくずれないように固定した後、繊維軸がＸ線スリットの長手方向と平行になるようにセットし、炭素繊維軸と垂直方向の散乱を計測する。
【００６６】
装置には（株）リガク社製ＲＩＮＴ２２００使用し、Ｘ線源にはＣｕＫα線を使用し、出力４０ｋＶ、４０ｍＡで測定した。
【００６７】
散乱角２θ＝１°における小角Ｘ線散乱強度は、赤道方向の１°の位置における散乱強度をシンチレーションカウンターで測定し、装置間差を補正するために標準サンプルとして東レ（株）製“トレカ(登録商標)”Ｔ３００―６Ｋを用い、Ｔ３００―６Ｋでの散乱角２θ＝１°に対する小角Ｘ線散乱強度が９５０ｃｐｓとなるように、得られた小角Ｘ線散乱強度を比例計算により補正して求める。    
【００６８】
一方、小角Ｘ線散乱強度積算値ｙは、赤道方向の０．５〜５°の位置における散乱強度を、ステップ間隔０．０１°で測定し、装置間差を補正するために標準サンプルとして東レ（株）製“トレカ（登録商標）”Ｔ３００―６Ｋを用い、Ｔ３００―６Ｋでのステップ間隔が０．０１°ごとの０．５°〜５°の散乱強度の総和である小角Ｘ線散乱強度積算値ｙが１０,０００ｃｐｓとなるように、得られた小角Ｘ線散乱強度を比例計算により補正して求める。
【００６９】
＜炭素繊維の結晶サイズＬｃ＞
繊維束を４０ｍｍ長に切断して、２０ｍｇを精秤して採取し、試料繊維軸が正確に平行になるようにそろえた後、試料調整用治具を用いて幅１ｍｍの厚さが均一な試料繊維束に整える。薄いコロジオン液を含浸させて形態が崩れないように固定した後、広角Ｘ線回折測定試料台に固定する。装置には（株）リガク社製4036A2型Ｘ線発生装置使用し、Ｘ線源としてＮｉフィルターで単色化されたＣｕＫα線を用い、２θ＝２６°付近に観察される面指数（００２）のピークについて、下記（２）式により算出した値を面間隔ｄとする。
ｄ＝λ／（２ sinθ） …（２）
ここで、λ：Ｘ線の波長（この場合０．１５４１８ｎｍ）、θ：回折角を言う。
また、ここで、結晶サイズＬｃとは、Ｘ線回折により次のとおり求められる結晶サイズ（ｎｍ）を言う。Ｘ線源として、Ｎｉフィルターで単色化されたＣｕＫα線を用い、２θ＝２６°付近に観察される面指数（００２）のピークを赤道方向にスキャンして得られたピークからその半価幅を求め、下記（３）式により算出した値を結晶サイズＬｃとする。
Ｌｃ＝λ／（β0 cos θ） …（３）
ここで、λ：Ｘ線の波長（この場合０．１５４１８ｎｍ）、θ：回折角、β0 ：真の半価幅を言う。なお、β0 は下記（４）式により算出される値を用いる。
β0 ＝（βe 2 −βl 2 ）1/2 …（４）
ここで、βe ：見かけの半価幅、βl ：装置定数（（株）リガク社製4036A2型Ｘ線発生装置を出力３５ｋＶ、１５ｍＡで使用した場合、１．０５×１０-2rad）を言う。
【００７０】
＜炭素繊維束の引張強度および引張弾性率＞
ＪＩＳ  Ｒ７６０１（１９８６）「樹脂含浸ストランド試験法」に従って求める。測定する炭素繊維の樹脂含浸ストランドは、３、４−エポキシシクロヘキシルメチル−３、４−エポキシシクロヘキシルカルボキシレート（１００重量部）／３フッ化ホウ素モノエチルアミン（３重量部）／アセトン（４重量部）を、炭素繊維または黒鉛化繊維に含浸させ、１３０℃の温度で３０分で硬化させて作製する。また、炭素繊維のストランドの測定本数は６本とし、各測定結果の平均値を引張強度とする。なお、本実施例では、３、４−エポキシシクロヘキシルメチル−３、４−エポキシシクロヘキシルカルボキシレートとして、ユニオンカーバイド（株）製“ベークライト”（登録商標）ＥＲＬ４２２１を用いた。
［実施例１〜８］  表１に示した組成からなる共重合成分を、ジメチルスルホキシドを溶媒とする溶液重合法により、アゾビスイソブチロニトリルを開始剤としてラジカル重合した。なお、実施例８においては、カルボキシエチルアクリレートとMg(OH)2を良く混合した後、共重合成分として用いた。ＰＡＮ系重合体溶液を表１に示すように調製した。得られたＰＡＮ系重合体溶液を、目開き０．５μｍのフィルター通過後、４０℃の温度で、孔数６，０００、口金孔径０．１５ｍｍの紡糸口金を用い、一旦空気中に吐出し、約２ｍｍの空間を通過させた後、３℃の温度にコントロールした２０重量％ジメチルスルホキシドの水溶液からなる凝固浴に導入する乾湿式紡糸法により紡糸し凝固糸条とした。このときの吐出線速度は１０ｍ/分で一定とし、凝固糸の巻取り速度を変更することで限界紡糸ドラフトの測定を行った。また、吐出線速度１０ｍ/分、紡糸ドラフト１２の条件で凝固糸条を得た。
【００７１】
このようにして得られた凝固糸条を、水洗した後、９０℃の温水中で表２に示すような浴中延伸倍率で延伸し、さらにアミノ変性シリコーン系シリコーン油剤を付与して浴中延伸糸を得た。このようにして得られた浴中延伸糸を１６５℃の温度に加熱したローラーを用いて３０秒間乾燥を行い、表２に示すような乾熱延伸倍率で１８０℃乾熱延伸を行い、単繊維繊度０．７ｄｔｅｘ、フィラメント数６,０００の前駆体繊維を得た。得られた前駆体繊維の品位は優れており、製糸工程通過性も安定していた。得られた前駆体繊維を４本合糸し、トータルフィラメント数２４，０００とした上で、２４０〜２６０℃の温度の温度分布を有する空気中において延伸比１．０で延伸しながらで１００分間耐炎化処理し、耐炎化繊維を得た。続いて、得られた耐炎化繊維を３００〜７００℃の温度の温度分布を有する窒素雰囲気中において、延伸比１．１で延伸しながら予備炭化処理を行い、さらに最高温度１,５００℃の窒素雰囲気中において、延伸比を０．９６に設定して炭化処理を行い、連続した炭素繊維を得た。このときの焼成工程通過性はいずれも良好であった。実施例２の前駆体繊維を焼成した炭素繊維束のストランド物性を測定したところ、引張強度は６．５ＧＰａであり、引張弾性率は２９５ＧＰａであった。この炭素繊維について得られた物性（引張弾性率、小角Ｘ線散乱強度、結晶サイズＬｃ）を表６に示すとともに図１にプロットした。また、実施例８の前駆体繊維を焼成した炭素繊維束のストランド物性を測定したところ、引張強度は５．５ＧＰａであり、引張弾性率は２９５ＧＰａであった。
【００７２】
［実施例９〜２０］
ＰＡＮ系重合体の共重合成分を表３、４、５に示すように変更した他は、実施例１と同様にしてＰＡＮ系重合溶液を調製した。実施例１と同様にして、伸長時破断時間と限界紡糸ドラフトを測定した結果を表３、４、５に示す。いずれの実施例も、長い伸長時破断時間と高い限界紡糸ドラフトの値を示した。［実施例２１］
実施例２で得られた前駆体繊維を、２４０〜２６０℃の温度の温度分布を有する空気中において延伸比１．３で延伸しながらで１００分間耐炎化処理し、耐炎化繊維を得た。続いて、得られた耐炎化繊維を３００〜７００℃の温度の温度分布を有する窒素雰囲気中において、延伸比１．２で延伸しながら予備炭化処理を行い、さらに最高温度１,４００℃の窒素雰囲気中において、延伸比を０．９６に設定して炭化処理を行い、連続した炭素繊維を得た。この炭素繊維について得られた物性（引張弾性率、小角Ｘ線散乱強度、結晶サイズＬｃ）を表６に示すとともに図１にプロットした。
【００７３】
［実施例２２］
耐炎化延伸比を１．５に変更した他は、実施例２１と同様にして炭素繊維を得た。この炭素繊維について得られた物性（引張弾性率、小角Ｘ線散乱強度、結晶サイズＬｃ）を表６に示すとともに図１にプロットした。
【００７４】
［実施例２３］
ドラフトを２０に変更した以外は、実施例２と同様にして炭素繊維を得た。この炭素繊維について得られた物性（引張弾性率、小角Ｘ線散乱強度、結晶サイズＬｃ）を表６に示すとともに図１にプロットした。
【００７５】
［比較例１〜４］
ＰＡＮ系重合体の共重合成分を表１のように変更した他は、実施例１と同様にしてＰＡＮ系重合溶液を調製した。また、紡糸ドラフトを３とし、浴中延伸倍率を表２のようにし、浴中延伸糸を表２に示すような水蒸気延伸倍率で加圧水蒸気延伸した他は、実施例１と同様にして、製糸、焼成および評価を行なった。比較例１〜４は、紡糸ドラフトを３に下げて、それ以降の延伸倍率を限界近くまで上げたため、糸切れが発生し製糸の工程安定性が悪かった。また、得られた前駆体繊維の品位も悪かった。得られた前駆体繊維を実施例１と同様に焼成して炭素繊維を得ようとしたところ、前駆体繊維の品位が悪かったため、焼成工程で毛羽が多く糸切れが発生した。比較例１の前駆体繊維を焼成した炭素繊維束のストランド物性を測定したところ、引張強度は５．０ＧＰａであり、引張弾性率は２９５ＧＰａであった。この炭素繊維について得られた物性（引張弾性率、小角Ｘ線散乱強度、結晶サイズＬｃ）を表６に示すとともに図１にプロットした。
【００７６】
［比較例５］
ＰＡＮ系重合体の共重合成分を表１のように変更した他は、実施例１と同様にしてＰＡＮ系重合溶液を調製した。実施例１と同様にして、伸長時破断時間と限界紡糸ドラフトを測定した結果を表１に示す。得られたＰＡＮ系重合体溶液を、目開き０．５μｍのフィルター通過後、４０℃の温度で、孔数６，０００、口金孔径０．１０ｍｍの紡糸口金を用い、６０℃の温度にコントロールした６０重量％ジメチルスルホキシドの水溶液からなる凝固浴に吐出する湿式紡糸法により紡糸し、吐出線速度は１０ｍ/分、紡糸ドラフト０．８の条件で凝固糸条を得た。浴中延伸倍率を表２のようにし、浴中延伸糸を表２に示すような水蒸気延伸倍率で加圧水蒸気延伸した他は、比較例１と同様にして炭素繊維を得た。この炭素繊維について得られた物性（引張弾性率、小角Ｘ線散乱強度、結晶サイズＬｃ）を表６に示すとともに図１にプロットした。凝固時の繊維径が太いため、得られた炭素繊維の緻密性は低かった。
【００７７】
［比較例６］
比較例１と同様にしてＰＡＮ系重合溶液を調製した。また、浴中延伸糸を表２に示すような乾熱延伸倍率で延伸し、耐炎化延伸比を１．７倍にした他は、比較例１と同様にして炭素繊維を得た。この炭素繊維について得られた物性（引張弾性率、小角Ｘ線散乱強度、結晶サイズＬｃ）を表６に示すとともに図１にプロットした。
【００７８】
［比較例７、８］
比較例１で得た前駆体繊維を焼成する際、耐炎化繊維比重がそれぞれ１．４７ｇ／ｃｍ３、１．２０ｇ／ｃｍ３まで加熱したところで耐炎化を終了した他は、実施例１と同様にして炭素繊維を得た。この炭素繊維について得られた物性（引張弾性率、小角Ｘ線散乱強度、結晶サイズＬｃ）を表６に示すとともに図１にプロットした。耐炎化繊維比重が低いほど、小角Ｘ線散乱強度は小さくなるが、Ｌｃが大きくなり、（１）式を満たすものではなかった。
【００７９】
［比較例９］
比較例１で得た耐炎化繊維を焼成する際、耐炎化繊維束約２０ｍを黒鉛製円筒に巻き付け、繊維束の両端を黒鉛製円筒に縛って緊張状態とした後、ハステロイ−Ｘを材質としたオートクレーブ中に設置、窒素置換し、初圧（加熱前の圧力）をボンベ圧の１３０ｋｇ／ｃｍ２・Ｇとした。そして終圧（加熱終了時の圧力）を３００ｋｇ／ｃｍ２・Ｇとして、昇温速度５℃／分で室温から６５０℃まで加熱し、１０分間保持した。昇温過程でオートクレーブ内の不活性ガスあるいは生成した低沸点化合物が膨張して圧力が増加し、温度４５０℃で３００ｋｇ／ｃｍ２・Ｇとなるが、３００ｋｇ／ｃｍ２・Ｇを越す場合はガスをリークして一定圧力とした。炭化繊維は、黒鉛製円筒に巻いたまま、さらに常圧下、窒素雰囲気中で１４５０℃まで加熱し、炭素繊維とした。この炭素繊維について得られた物性（引張弾性率、小角Ｘ線散乱強度、結晶サイズＬｃ）を表６に示すとともに図１にプロットした。小角Ｘ線散乱強度は小さくなるが、Ｌｃが大きくなり、（１）式を満たすものではなかった。
【００８０】
［実施例２４］
実施例２で得られた前駆体繊維を、２４０〜２６０℃の温度の温度分布を有する空気中において延伸比１．５で延伸しながらで１００分間耐炎化処理し、耐炎化繊維を得た。続いて、得られた耐炎化繊維を３００〜７００℃の温度の温度分布を有する窒素雰囲気中において、延伸比１．２で延伸しながら予備炭化処理を行い、さらに最高温度１,６００℃の窒素雰囲気中において、延伸比を０．９８に設定して炭化処理を行い、連続した炭素繊維を得た。この炭素繊維について得られた物性（引張弾性率、小角Ｘ線散乱強度、結晶サイズＬｃ）を表６に示すとともに図２にプロットした。
【００８１】
［実施例２５］
実施例２で得られた炭素繊維を、最高温度１,９５０℃の窒素雰囲気中において、延伸比を１．０に設定して炭化処理を行い、連続した炭素繊維を得た。この炭素繊維について得られた物性（引張弾性率、小角Ｘ線散乱強度、結晶サイズＬｃ）を表６に示すとともに図２にプロットした。
【００８２】
［比較例１０］
比較例１で得られた炭素繊維を、最高温度１,９５０℃の窒素雰囲気中において、延伸比を１．０に設定して炭化処理を行い、連続した炭素繊維を得た。この炭素繊維について得られた物性（引張弾性率、小角Ｘ線散乱強度、結晶サイズＬｃ）を表６に示すとともに図２にプロットした。
【００８３】
［比較例１１］
比較例６で得られた炭素繊維を、最高温度１,９５０℃の窒素雰囲気中において、延伸比を１．０に設定して炭化処理を行い、連続した炭素繊維を得た。この炭素繊維について得られた物性（引張弾性率、小角Ｘ線散乱強度、結晶サイズＬｃ）を表６に示すとともに図２にプロットした。
【００８４】
【表１】
2008038327.tif 000002
【００８５】
【表２】
2008038327.tif 000003
【００８６】
【表３】
2008038327.tif 000004
【００８７】
【表４】
2008038327.tif 000005
【００８８】
【表５】
2008038327.tif 000006
【００８９】
【表６】
2008038327.tif 000007
【図面の簡単な説明】
【００９０】
【図１】引張弾性率が２９５ＧＰａである炭素繊維において、結晶サイズＬｃと小角Ｘ線散乱強度積算値ｙとの関係を示すグラフである。
【図２】引張弾性率が３５０ＧＰａである炭素繊維において、結晶サイズＬｃと小角Ｘ線散乱強度積算値ｙとの関係を示すグラフである。
【産業上の利用可能性】
【００９１】
本発明では、高速紡糸、かつ、高紡糸ドラフトを行うことの可能なＰＡＮ系重合体溶液を用いることにより、生産性を損なうことなく高品位な前駆体繊維を製造することができ、その得られた前駆体繊維を用いることにより、焼成工程でも安定して高性能でかつ高品位な炭素繊維の製造することができ有用である。
【図１】
2008038327.tif 000008
【図２】
2008038327.tif 000009